(57)【特許請求の範囲】
【請求項１】
繊維基布を含む基材と、前記基材の少なくとも１面上に設けられた透光性の制振樹脂層を含む可撓性シートであって、前記制振樹脂層が、制振性付与樹脂を含む相溶混合樹脂成分（ａ）と、無機充填剤を含む高比重樹脂成分（ｂ）との、非相溶混合体からなる海島分散構造によって形成されたことを特徴とする、採光防音シート。
【請求項２】
前記海島分散構造において、前記相溶混合樹脂成分（ａ）が海相を形成し、前記高比重樹脂成分（ｂ）が島相を形成している、請求項１に記載の採光防音シート。
【請求項３】
前記相溶混合樹脂成分（ａ）が、ベースとなる樹脂（ａ−１）と制振性付与樹脂（ａ−２）とを含んでなり、前記制振性付与樹脂（ａ−２）が、ゴム質樹脂、ロジン樹脂、テルペン樹脂、石油樹脂、石炭樹脂、フェノール樹脂、及びキシレン樹脂から選ばれた１種または２種以上であり、前記樹脂（ａ−１）１００質量部に対して含まれる前記制振性付与樹脂（ａ−２）が１〜５０質量部である、請求項１または２に記載の採光防音シート。
【請求項４】
前記相溶混合樹脂成分（ａ）が、前記樹脂（ａ−１）１００質量部に対して３〜１００質量部の層状珪酸塩（ａ−３）を更に含む、請求項１から３いずれか１項に記載の採光防音シート。
【請求項５】
前記高比重樹脂成分（ｂ）が、前記樹脂（ａ−１）および前記制振性付与樹脂（ａ−２）とは非相溶の樹脂（ｂ−１）と、比重２．０ｇ／ｃｍ３以上の無機充填剤（ｂ−２）とを含み、前記樹脂（ｂ−１）１００質量部に対して含まれる前記無機充填剤（ｂ−２）が５０〜３００質量部である、請求項１から４いずれか１項に記載の採光防音シート。
【請求項６】
前記基材が、繊維基布と、この基布に含浸被覆された樹脂層（ｃ）とを含み、前記樹脂層（ｃ）が可撓性樹脂（ｃ−１）を含んでなる、請求項１から５いずれか１項に記載の採光防音シート。
【請求項７】
前記樹脂層（ｃ）が、可撓性樹脂（ｃ−１）と、比重２ｇ／ｃｍ３以上の無機充填剤（ｃ−２）とを含み、前記可撓性樹脂（ｃ−１）１００質量部に対して含まれる前記無機充填剤（ｃ−２）が３０〜４００質量部である、請求項６に記載の採光防音シート。
【発明の詳細な説明】
【技術分野】
【０００１】
本発明は防音性に優れ、降雨時の雨音を低減することのできる産業資材用シートに関するものである。更に詳しく述べるならば、本発明は、工事現場の周囲に張設する工事用シート、イベント向けや作業場向けのテント構造物用シートに好適に用いられる可撓性シートであって、優れた防音性を有し、特に従来のシート防音では充分に遮蔽することができなかった周波数１０００Ｈｚ以下の騒音に関しても防音性が高く、テント構造物や膜屋根構造物に用いた場合に降雨時の雨音を低減する事ができ、かつ、日中であれば、そのシートで覆われた空間が、照明無しで作業する事が可能な程度の採光性を有する産業資材用シートに関するものである。
【背景技術】
【０００２】
建築工事現場にあっては、騒音公害や粉塵公害による周囲の環境への影響を最小限にするために、建物等の全部又は一部を囲う防音シートが広く使用されている。この様な防音シートには、従来、ポリエステル、ビニロン、又はナイロンなどのフィラメントを用いた織編布に、可撓性塩化ビニル系樹脂フィルムを貼着した面密度の高いシートが用いられている。この様なシートは、面密度が高ければ高いほど質量則に従って遮音性能が向上するので、一般に、比重を高めるために、塩化ビニル系樹脂フィルム中に無機充填剤を多量に含有させている。このため得られる防音シートの光隠蔽性が高くなり、建築現場等でこれらの防音シートを使用した場合、そのシートで包囲された空間は日中でも照明が必要となるほどに暗く、内部の作業性が悪い問題があった。
【０００３】
この問題に対して、本出願人は、粗目編織物からなる基布と、この基布の露出表面の全面上に形成された高比重樹脂層とを含み、かつ１０〜４０％の空隙率を有するメッシュシート基材の、少なくとも１面上に透明性樹脂層を積層した採光性の防音シートを提案した（特許文献１参照）。この構成により得られるシートは、高い採光性を有しながら、従来の防音シートと同等の遮音性能を有する事ができた。ただし、建築工事現場やテント構造物に用いるシートの場合、その取扱い性の観点から、できるだけ薄く、かつフレキシブルなシートであることが求められており、実用的な厚さの範囲（例えば２．０ｍｍ以下）で可能な限り面密度を高めたとしてもせいぜい３〜４ｋｇ／ｍ２が限界であり、その面密度では、１０００Ｈｚを超える周波数の騒音には効果があるものの、周波数１０００Ｈｚ以下の成分を多く含む騒音（例えば、発電機や建築機械のエンジン音や、はつり音など）に対する遮蔽性は充分とは言えなかった。
【０００４】
一方、テント構造物においては、降雨時に屋根部を構成するシートが雨に打たれ、激しい雨音を発することがあるが、質量則に従った遮音性を示す従来の防音シートを用いたとしても、雨粒の衝突によってシート自体が発生する騒音を低減することはできず、単層のシートを用いる限り、雨音への効果的な対策は無かった。特に対策が必要な場合は２重膜構造とする方法も考えられ、この方法によればテント構造物内部への雨音の侵入をある程度防ぐことができると思われるが、テント構造物外部の雨音を低減することはできず、周辺に騒音公害をもたらす恐れがあり、また、膜構造物の特徴である軽量性・施工容易性などが損なわれ、コスト面でも不利であった。
【０００５】
モーターやエンジン、及びそれらが付随する装置に制振材を貼着して振動を減衰させることで、装置から発生する騒音を抑制する方法も知られている。これは例えば、アタクチックポリプロピレンの様な粘性樹脂、あるいはゴムや熱可塑性樹脂に粘性樹脂と無機充填剤を加えて粘弾性を付与した樹脂、などからなる制振層を直接振動源に貼着したり、金属板やプラスチック板などからなる拘束層と一体化した上で、モーターなどの振動源に貼着するなどして用いられるもので（例えば、特許文献２および３参照）、広い周波数域の振動を減衰させ、発生する騒音を抑制することができる。また、制振層を透明なプラスチック板ではさんで充分に拘束することで、振動源に直接触れなくても空気中を伝わる振動（音波）を吸収して減衰させる防音壁としての応用も提案されている（特許文献４参照）。しかし、これらの制振材は、金属板やプラスチック板と一体化したり、振動源に貼着することで制振層を拘束して効果を示すものであり、工事用シートやテント構造物用シートに求められるフレキシブル性を有した状態では、制振層を充分に拘束することができず、防音性が得られるものではなかった。
【０００６】
拘束層として、金属板やプラスチック板の代わりに繊維基材を用いた、フレキシブルな制振材も提案されている（例えば、特許文献５参照）。しかしこの制振材も、直接振動源に貼着して固定する用法は同じであり、繊維基材による拘束と振動源への固定による拘束とが複合されて制振性を示すものの、単体（繊維基材による拘束のみ）で用いた場合、空気中を伝わる振動を吸収して減衰させる防音性はわずかしか得られなかった。
【０００７】
以上の様に、１０００Ｈｚを超える周波数の騒音だけで無く、１０００Ｈｚ以下の騒音にも効果を有する防音性を有し、雨音を抑制することができ、しかも、そのシートで覆われた空間が、日中であれば照明無しに作業する事が可能な採光性を有する産業資材用シートは、現在まで存在していなかったのである。
【先行技術文献】
【特許文献】
【０００８】
【特許文献１】特開２００３−２２１８８８
【特許文献２】特開昭４９−１０３０６２
【特許文献３】特開平０６−３３０３４
【特許文献４】特開２００３−２８０６６８
【特許文献５】特開２００８−３０２８８２
【発明の概要】
【発明が解決しようとする課題】
【０００９】
本発明は、以上の様な従来技術の課題を解決し、優れた防音性を有し、特に従来の防音シートでは充分に遮蔽することができなった周波数１０００Ｈｚ以下の騒音に関しても防音性が高く、雨音を抑制する事ができ、かつ、日中であれば照明無しに作業する事が可能な採光性を有する産業資材用シートを提供しようとするものである。
【課題を解決するための手段】
【００１０】
本発明者らは、鋭意検討の結果、制振性の樹脂層と拘束層としての基材との組み合わせにおいて、制振性の樹脂層を、制振性付与樹脂を含む相溶混合樹脂成分（ａ）と、無機充填剤を含む高比重樹脂成分（ｂ）との非相溶混合体からなる海島分散構造によって形成することで、課題を解決することができることを見出し、本発明を完成するに至った。
【００１１】
すなわち本発明の採光防音シートは、繊維基布を含む基材と、前記基材の少なくとも１面上に設けられた透光性の制振樹脂層を含む可撓性シートであって、前記制振樹脂層が、制振性付与樹脂を含む相溶混合樹脂成分（ａ）と、無機充填剤を含む高比重樹脂成分（ｂ）との、非相溶混合体からなる海島分散構造によって形成されたものである。
【００１２】
本発明の採光防音シートは、前記海島分散構造において、前記相溶混合樹脂成分（ａ）が海相を形成し、前記高比重樹脂成分（ｂ）が島相を形成している事が好ましい。
【００１３】
本発明の採光防音シートにおいて、前記相溶混合樹脂成分（ａ）が、ベースとなる樹脂（ａ−１）と制振性付与樹脂（ａ−２）とを含んでなり、前記制振性付与樹脂（ａ−２）が、ゴム質樹脂、ロジン樹脂、テルペン樹脂、石油樹脂、石炭樹脂、フェノール樹脂、及びキシレン樹脂から選ばれた１種または２種以上であり、前記樹脂（ａ−１）１００質量部に対して含まれる前記制振性付与樹脂（ａ−２）が１〜５０質量部であることが好ましい。
【００１４】
本発明の採光防音シートにおいて、前記相溶混合樹脂成分（ａ）が、前記樹脂（ａ−１）１００質量部に対して３〜１００質量部の層状珪酸塩（ａ−３）を更に含むことが好ましい。
【００１５】
本発明の採光防音シートにおいて、前記高比重樹脂成分（ｂ）が、前記樹脂（ａ−１）および前記制振性付与樹脂（ａ−２）とは非相溶の樹脂（ｂ−１）と、比重２．０ｇ／ｃｍ３以上の無機充填剤（ｂ−２）とを含み、前記樹脂（ｂ−１）１００質量部に対して含まれる前記無機充填剤（ｂ−２）が５０〜３００質量部であることが好ましい。
【００１６】
本発明の採光防音シートにおいて、前記基材が、繊維基布と、この基布に含浸被覆された樹脂層（ｃ）とを含み、前記樹脂層（ｃ）が可撓性樹脂（ｃ−１）を含んでなることが好ましい。
【００１７】
本発明の採光防音シートにおいて、前記樹脂層（ｃ）が、可撓性樹脂（ｃ−１）と、比重２ｇ／ｃｍ３以上の無機充填剤（ｃ−２）とを含み、前記可撓性樹脂（ｃ−１）１００質量部に対して含まれる前記無機充填剤（ｃ−２）が３０〜４００質量部であることが好ましい。
【発明の効果】
【００１８】
本発明の採光防音シートは、繊維基布を含む基材と、透光性の制振樹脂層とを含み、その制振樹脂層が、制振性付与樹脂を含む相溶混合樹脂成分（ａ）と、無機充填剤を含む高比重樹脂成分（ｂ）との非相溶混合体からなる海島分散構造によって形成されたことで、採光性を有し、かつ、質量則に従った遮音性と、制振による騒音低減性を併せた防音性を得る事ができるシートである。このシートを用いることで、従来の防音シートの様に１０００Ｈｚを超える周波数域の騒音だけでなく、発電機や建築機械のエンジン音やコンクリートを砕いたり削ったりするときのはつり音、などに含まれる１０００Ｈｚ以下の騒音に対しても高い防音性を得ることができ、また、雨音を低減させることができ、しかも、日中であれば照明無しに作業する事が可能な環境を提供することができる。
【図面の簡単な説明】
【００１９】
【図１】本発明の採光防音シートの一例を示す断面図
【図２】本発明の採光防音シートの一例を示す断面図
【図３】本発明の制振樹脂層における海島分散構造の一例を示す図
【図４】実施例・比較例において、雨音による騒音レベルを評価した構成を示す図
【発明を実施するための形態】
【００２０】
本発明の採光防音シートは、繊維基布を含む基材と、透光性の制振樹脂層とを含む可撓性シートである。その製造方法に特に限定は無いが、例えば、繊維基布を含む基材の片面又は両面に、フィルム状またはシート状の制振樹脂層を積層したターポリン状のシートであってもよく、繊維基布を含む基材上に、液状の加工液を用いてコーティング加工（片面加工、または両面加工）や、ディッピング加工（両面加工）、により制振樹脂層を形成する帆布状のシートであってもよい。フィルム状またはシート状の制振樹脂層は、例えばカレンダー成型法、Ｔダイス押出法またはキャスティング法により得る事ができる。また、ディッピング加工またはコーティング加工に用いる加工液としては、有機溶剤に可溶化した可撓性樹脂、水中で乳化重合された可撓性樹脂エマルジョン（ラテックス）、あるいは可撓性樹脂を水中に強制分散させ安定化したディスパージョン樹脂などの水分散樹脂、および軟質ポリ塩化ビニル樹脂ペーストゾルなどを用いることができる。
【００２１】
本発明の制振樹脂層は、制振性付与樹脂を含む相溶混合樹脂成分（ａ）と、無機充填剤を含む高比重樹脂成分（ｂ）との非相溶混合体からなる相分離構造を示す白濁概観の海島分散構造によって形成されたものである事が好ましい。相分離の形態が海島分散構造でなく共連続構造であると、得られるシートの採光性が不充分となる事がある。相溶混合樹脂成分（ａ）と高比重樹脂成分（ｂ）からなる非相溶混合物において、相溶混合樹脂成分（ａ）と高比重樹脂成分（ｂ）との比率設定により、海相を相溶混合樹脂成分（ａ）で構成し、島相を高比重樹脂成分（ｂ）で構成することができ、また海相を高比重樹脂成分（ｂ）で構成し、島相を相溶混合樹脂成分（ａ）で構成することもできる。海島分散構造において、相溶混合樹脂成分（ａ）が透光性を有することで、採光性に優れたシートが得られる。また、制振樹脂層がこの様な海島分散構造によって形成されることにより、従来の防音シートの質量則に従った遮音性に加え、制振による騒音低減性を併せた防音性を得ることができる。そのため、本発明の採光防音シートは、１０００Ｈｚ以下の低周波数域の騒音に対しても高い防音性を示し、雨粒の衝突によって発生した振動を減衰して、雨音を低減することができる。この様な効果を得られる原因は定かではないが、繊維基布を含む基材による拘束に加えて、海相または島相を構成する高比重樹脂成分（ｂ）が、その重さによりもう一方の相を構成する相溶混合樹脂成分（ａ）を拘束することで、空気中を伝わった振動（音波）を相溶混合樹脂成分（ａ）が吸収することができ、相溶混合樹脂成分（ａ）に含まれる制振性付与樹脂（ａ−２）によってその振動を摩擦熱に変えて減衰させることができるためではないかと考えられる。相溶混合樹脂成分（ａ）と高比重樹脂成分（ｂ）は、それぞれどちらが海相を構成し、どちらが島相を構成しても良いが、相溶混合樹脂成分（ａ）を海相とし、高比重樹脂成分（ｂ）を島相とすることが、採光性を得やすく好ましい。
【００２２】
島相の比率は、海相の体積に対して３〜５０体積％が好ましく、５〜４０体積％がより好ましい。海島分散構造を有する制振樹脂層全体に対する島相含有率は２．９〜３３．３体積％が好ましく、４．７〜２８．６体積％がより好ましい。海島分散構造を有する制振樹脂層に対する島相含有率が２．９体積％未満では、海島分散構造を有さない場合との差が無くなり、防音性を十分に得る事が出来ないことがある。即ち、海相が相溶混合樹脂成分（ａ）で島相が高比重樹脂成分（ｂ）である場合、制振による騒音低減性が不足する事があり、海相が高比重樹脂成分（ｂ）で島相が相溶混合樹脂成分（ａ）である場合もまた、制振による騒音低減性が不足し、なおかつ採光性が不足する事がある。制振樹脂層全体に対する島相含有率が３３．３体積％を超えると、制振樹脂層の樹脂強度が低下し、得られるシートの強度や耐久性が低くなることがある。島相は、不定形な形状で分散していてもよく、球状、歪んだ球状、碁石状、ラグビーボール状であっても良い。また、本発明において、海島分散構造における島相の平均粒子径は０．４〜４０μｍであることが好ましく、１〜２０μｍであることがより好ましい。
【００２３】
本発明において海島分散構造を有する制振樹脂層の厚さは、０．０３〜１．０ｍｍが好ましく、０．０５〜０．８ｍｍがさらに好ましい。制振樹脂層の厚さが０．０３ｍｍ未満では、防音性が十分に得られないことがあり、１．０ｍｍを超えると、得られるシートの採光性が低下することがあり、また、シートが剛直となり、加工・縫製・施工などの作業性が損なわれることがある。
【００２４】
本発明において相溶混合樹脂成分（ａ）は、ベースとなる樹脂（ａ−１）と制振性付与樹脂（ａ−２）とを含んでなり、制振性付与樹脂（ａ−２）は樹脂（ａ−１）に対して相溶性もしくは部分相溶性である。樹脂（ａ−１）１００質量部に対する制振性付与樹脂（ａ−２）の添加量は、１〜５０質量部であることが好ましく、３〜３０質量部がより好ましい。添加量が１質量部未満では添加の効果が得られないことがあり、５０質量部を超えて添加すると、加工性や樹脂の物性が低下することがある。
【００２５】
本発明において樹脂（ａ−１）としては、透光性が高く可撓性のある樹脂であれば特に限定無く用いる事ができるが、例えば、塩化ビニル樹脂、塩化ビニル系共重合体樹脂、オレフィン樹脂（ポリエチレン、ポリプロピレンなど）、オレフィン系共重合体樹脂、ウレタン樹脂、ウレタン系共重合体樹脂、アクリル樹脂、アクリル系共重合体樹脂、酢酸ビニル樹脂、酢酸ビニル系共重合体樹脂、スチレン樹脂、スチレン系共重合体樹脂、ポリエステル樹脂（ＰＥＴ，ＰＥＮ，ＰＢＴなど）、ポリエステル系共重合体樹脂、フッ素含有共重合体樹脂、シリコーン樹脂、シリコーンゴム、ポリカーボネート、ポリアミド、ポリエーテル、ポリエステルアミド、ポリフェニレンスルフィド、ポリエーテルエステル、ビニルエステル樹脂、不飽和ポリエステル樹脂などの熱可塑性樹脂および硬化性樹脂などから選択して、１種または２種以上ブレンドして用いる事ができる。
【００２６】
本発明において制振性付与樹脂（ａ−２）には、上述の樹脂（ａ−１）と相溶性もしくは部分相溶性の、ゴム質樹脂および粘性樹脂が好ましく用いられる。ゴム質樹脂としては、例えばイソプレンゴム、クロロプレンゴム、ポリイソブチレン、ブチルゴム（イソブチレンとイソプレンとの共重合体）、ウレタンゴム、エチレンプロピレンゴム（ＥＰＭ、ＥＰＤＭ）、クロロスルホン化ポリエチレン、アクリルゴム（ＡＣＮ，ＡＮＭ）、ニトリルゴム（アクリロニトリルと 1,3-ブタジエンとの共重合体）、エピクロルヒドリンゴム（ＣＯ、ＥＣＯ）、シリコーンゴム、フッ素ゴム、ブタジエンゴム、スチレン系ブロック共重合体（スチレンとイソプレンのブロック共重合体、スチレンとブタジエンのブロック共重合体、スチレンとビニル・ポリイソプレンのトリブロック共重合体）などが挙げられ、これらの水素添加物を用いることもできる。粘性樹脂としては、例えば、ガムロジン、トール油ロジン、ウッドロジン、水素添加ロジン、不均化ロジン、重合ロジン、及び変性ロジンなどのロジン樹脂、α−ピネン系テルペン樹脂、β−ピネン系テルペン樹脂、ジペンテン系テルペン樹脂、芳香族変性テルペン樹脂、テルペンフェノール樹脂、及び水添テルペン樹脂などのテルペン樹脂、脂肪族系（Ｃ５系）石油樹脂、芳香族系（Ｃ９系）石油樹脂、共重合系（Ｃ５／Ｃ９系）石油樹脂、脂環族系（水素添加系、ジシクロペンタジエン（ＤＣＰＤ）系）石油樹脂、及びスチレン系（スチレン系、置換スチレン系）石油樹脂などの石油樹脂、クマロン・インデン樹脂などの石炭樹脂、ノボラック型またはレゾール型のフェノール樹脂、及びストレート型キシレン樹脂、フェノ−ル変性キシレン樹脂、芳香族アミン変性キシレン樹脂、ポリオール変性キシレン樹脂などのキシレン樹脂、などが挙げられる。本発明において制振性付与樹脂（ａ−２）として、これらのゴム質樹脂や粘性樹脂の中から、１種又は２種以上選択して用いることができる。
【００２７】
本発明において相溶混合樹脂成分（ａ）は、ベースとなる樹脂（ａ−１）と制振性付与樹脂（ａ−２）に加えて、層状珪酸塩（ａ−３）を更に含む事が好ましい。樹脂（ａ−１）１００質量部に対する層状珪酸塩（ａ−３）の添加量は、１〜５０質量部であることが好ましく、３〜３０質量部がより好ましい。層状珪酸塩（ａ−３）をこの範囲で含むことで相溶混合樹脂成分（ａ）の透光性を低下させること無く、制振性が更に向上し、得られるシートの防音性が向上する。層状珪酸塩（ａ−３）の添加量が１質量部未満では添加の効果が得られないことがあり、５０質量部を超えて添加すると、加工性および分散性が悪くなり、得られるシートの透光性および物性が低下することがある。本発明において用いる層状珪酸塩の粒径は特に限定されないが、通常市販されており入手が容易な、平均粒子径１〜３０μｍのものから適宜選択して用いることができる。ここで層状珪酸塩（ａ−３）とは、雲母鉱物（マイカ）、カオリン鉱物、粘土鉱物など層状構造を有する珪酸塩であり、具体的には、マイカ（膨潤性および非膨潤性）、カオリン、タルク、スメクタイト系粘土鉱物（モンモリロナイト、サボナイト、ヘクトライト、バイデライト、スティブンサイト、ノントロナイトなど）から選択して用いる事ができる。また、疎水性の樹脂への分散性を良くするために、層間の金属イオンを有機陽イオンに置き換えた有機化層状珪酸塩を用いることもできる。
【００２８】
本発明において高比重樹脂成分（ｂ）は樹脂（ｂ−１）と比重２．０ｇ／ｃｍ３以上の無機充填剤（ｂ−２）を含む事が好ましく、樹脂（ｂ−１）１００質量部に対して、無機充填剤（ｂ−２）を５０〜３００質量部含む事が好ましい。無機充填剤（ｂ−２）が５０質量部未満では、得られるシートの防音性が不充分となることがあり、３００質量部を超えて添加すると加工性が低下することがある。
【００２９】
高比重樹脂成分（ｂ）に用いる樹脂（ｂ−１）には、少なくとも樹脂（ａ−１）と非相溶の樹脂を用いることが好ましく、樹脂（ａ−１）と制振性付与樹脂（ａ−２）の両方と非相溶の樹脂を用いることがより好ましい。樹脂（ａ−１）と樹脂（ｂ−１）との組み合わせは、非相溶であれば特に限定は無いが、例えば塩化ビニル樹脂とオレフィン樹脂、塩化ビニル樹脂とオレフィン系共重合体樹脂、塩化ビニル樹脂とスチレン樹脂、塩化ビニル樹脂とスチレン系共重合体樹脂、塩化ビニル樹脂とシリコーン樹脂、塩化ビニル樹脂とフッ素含有共重合体樹脂、塩化ビニル樹脂とビニルエステル樹脂、スチレン樹脂とポリエチレン、スチレン樹脂とポリプロピレン、スチレン樹脂とポリエーテルエステルアミドブロック共重合体、ウレタン樹脂とポリエチレン、ウレタン樹脂とポリプロピレン、ポリエステル樹脂とポリエチレン、ポリエステル樹脂とポリプロピレン、ポリアミドとポリカーボネート、アクリル樹脂とスチレン樹脂、アクリル樹脂とポリカーボネート、ポリアミドとスチレン樹脂、ポリアミドとポリプロピレン、などが例示される。
【００３０】
高比重樹脂成分（ｂ）に用いる無機充填剤（ｂ−２）は、比重２．０ｇ／ｃｍ３以上であれば特に限定は無いが、例えば酸化鉛（ＰｂＯ比重９．３５）、三酸化アンチモン、（Ｓｂ２Ｏ３比重５．７）、チタン酸バリウム（ＢａＴｉＯ２比重５．６）、酸化ジルコン（ＺｒＯ２比重５．５）、酸化亜鉛（ＺｒＯ２比重５．４）、酸化鉄（Ｆｅ２Ｏ３比重５．２）、炭酸バリウム（ＢａＣＯ３比重４．４）、硫酸バリウム（ＢａＳＯ４比重４．４）、酸化チタン（ＴｉＯ２比重４．０）、アルミナ（Ａｌ２Ｏ３比重３．８）、チタン酸カリウム（Ｋ２Ｏ・ＴｉＯ２比重３．３）、酸化マグネシウム（ＭｇＯ比重３．３）、マイカ（比重３．０）、タルク（比重２．８）、炭酸カルシウム（ＣａＣＯ３比重２．６）、ガラス（比重２．５）、水酸化アルミニウム（Ａｌ２Ｏ３・３Ｈ２Ｏ比重２．４）、及び水酸化マグネシウム（Ｍｇ（ＯＨ）２比重２．４）などから適宜選択した１種または２種以上を用いることができる。充填剤の形状にも特に限定は無く、粒子状、繊維状、フレーク状、及びビーズ状の充填剤から選択して用いることができる。なお、無機充填剤（ｂ−２）の樹脂への分散性を向上させるために、高級脂肪酸等で被覆したものを用いても良く、また、無機充填剤（ｂ−２）が光触媒活性を有する粒子の場合、その光触媒活性を抑制するために、Ｓｉ、Ｚｒ、Ａｌから選ばれる一種または２種以上の金属を含有する酸化物で被覆したものを用いても良い。
【００３１】
本発明の採光防音シートは、繊維基布を含む基材とその少なくとも１面上に形成された制振樹脂層とを含む。これにより基材が制振樹脂層を拘束し、空気中を伝わった振動（音波）が制振樹脂層で吸収され、減衰されやすくなる。
【００３２】
基材に使用される繊維基布は、織布、編布、不織布のいずれでもよい。織布を用いる場合、平織、綾織、繻子織、模紗織などいずれの構造をとるものでもよいが、平織織物は、得られる採光防音シートの経緯物性バランスに優れているため好ましく用いられる。編布を用いるときはラッセル編の緯糸挿入トリコットが好ましく用いられる。これら編織物は、少なくともそれぞれ、糸間間隙をおいて平行に配置された経糸及び緯糸を含む糸条により構成された粗目状の編織物（空隙率は最大９０％、好ましくは１０〜５０％）、及び非粗目状編織物（糸条間に実質上間隙が形成されていない編織物）を包含する。不織布としてはスパンボンド不織布などが使用できる。繊維基布には必要に応じて撥水処理、吸水防止処理、接着処理、難燃処理などが施されていても良い。繊維基布に用いられる繊維としては、ポリプロピレン繊維、ポリエチレン繊維、ポリエステル繊維、ナイロン繊維、ビニロン繊維などの合成繊維、木綿、麻などの天然繊維、アセテートなどの半合成繊維、ガラス繊維、シリカ繊維、アルミナ繊維、炭素繊維などの無機繊維が挙げられ、これらは単独または２種以上からなる混用繊維によって構成されていてもよい。繊維基布を構成する糸条の形状はマルチフィラメント糸条、短繊維紡績糸条、モノフィラメント糸条、スプリットヤーン糸条、テープヤーン糸条などいずれであってもよい。繊維基布は、本発明の目的を阻害しない限りにおいて、撥水処理、吸水防止処理、接着処理、難燃処理などを施したものを用いても良い。
【００３３】
本発明において、繊維基布をそのまま基材として用いることもできるが、更に、繊維基布に含浸被覆された樹脂層（ｃ）を有する樹脂被覆繊維基材として用いる事もできる。樹脂層（ｃ）は可撓性樹脂（ｃ−１）を含み、用いる可撓性樹脂（ｃ−１）には特に限定は無いが、例えば、塩化ビニル樹脂、塩化ビニル系共重合体樹脂、オレフィン樹脂、オレフィン系共重合体樹脂、ウレタン樹脂、ウレタン系共重合体樹脂、アクリル樹脂、アクリル系共重合体樹脂、酢酸ビニル樹脂、酢酸ビニル系共重合体樹脂、スチレン樹脂、スチレン系共重合体樹脂、ポリエステル樹脂、ポリエステル系共重合体樹脂、フッ素含有共重合体樹脂、シリコーン系熱可塑性エラストマー、シリコーン樹脂、シリコーンゴム、ビニルエステル樹脂、不飽和ポリエステル樹脂、エポキシ樹脂などから適宜選択して用いることができる。可撓性樹脂（ｃ−１）を繊維基布に含浸被覆する方法としては、例えば、有機溶剤に可溶化した樹脂、水中で乳化重合された樹脂エマルジョン（ラテックス）、あるいは樹脂を水中に強制分散させ安定化したディスパージョン樹脂などの水分散樹脂、軟質ポリ塩化ビニル樹脂ペーストゾル、未硬化の熱硬化性樹脂あるいは活性エネルギー線硬化性樹脂など、液状の樹脂組成物を用いるディッピング加工、及びコーティング加工が例示される。基材が樹脂層（ｃ）を有することで、より強固に制振樹脂層を拘束することができ、制振による騒音低減性が増して、防音性が更に向上する。
【００３４】
含浸被覆される樹脂層（ｃ）は、可撓性樹脂（ｃ−１）に更に充填剤（ｃ−２）を含む事が好ましく、樹脂層（ｃ）における充填剤（ｃ−２）の含有量は、可撓性樹脂（ｃ−１）１００質量部に対して３０〜４００質量部であることが好ましい。樹脂層（ｃ）が充填剤（ｃ−２）を含有することにより、得られるシートの面密度が更に高くなるため、質量則に従った遮音性がより向上すると共に、より強固に制振樹脂層を拘束することで、制振による騒音低減性も増して、より高い防音性を有するシートが得られる。用いる充填剤（ｃ−２）には比重２．０ｇ／ｃｍ３以上であれば特に限定は無く、高比重樹脂成分（ｂ）に用いる無機充填剤（ｂ−２）とは独立に、酸化鉛（ＰｂＯ比重９．３５）、三酸化アンチモン、（Ｓｂ２Ｏ３比重５．７）、チタン酸バリウム（ＢａＴｉＯ２比重５．６）、酸化ジルコン（ＺｒＯ２比重５．５）、酸化亜鉛（ＺｒＯ２比重５．４）、酸化鉄（Ｆｅ２Ｏ３比重５．２）、炭酸バリウム（ＢａＣＯ３比重４．４）、硫酸バリウム（ＢａＳＯ４比重４．４）、酸化チタン（ＴｉＯ２比重４．０）、アルミナ（Ａｌ２Ｏ３比重３．８）、チタン酸カリ（Ｋ２Ｏ・ＴｉＯ２比重３．３）、酸化マグネシウム（ＭｇＯ比重３．３）、マイカ（比重３．０）、タルク（比重２．８）、炭酸カルシウム（ＣａＣＯ３比重２．６）、ガラス（比重２．５）、水酸化アルミニウム（Ａｌ２Ｏ３・３Ｈ２Ｏ比重２．４）、及び水酸化マグネシウム（Ｍｇ（ＯＨ）２比重２．４）などから適宜選択した１種または２種以上を用いることができる。充填剤の形状にも特に限定は無く、粒子状、繊維状、フレーク状、及びビーズ状の充填剤から選択して用いることができる。なお、無機充填剤（ｃ−２）についても、表面をＳｉ、Ｚｒ、Ａｌから選ばれる一種または２種以上の金属を含有する酸化物、或いは、高級脂肪酸等で被覆したものを用いても良い。
【００３５】
本発明の採光防音シートにおいて、相溶混合樹脂成分（ａ）、高比重樹脂成分（ｂ）、および樹脂層（ｃ）には、本発明の目的を阻害しない限りにおいて、それぞれ独立して、上述した以外の添加剤を含んでも良い。含まれる添加剤としては例えば、可塑剤、可撓性付与剤、相溶化剤、帯電防止剤、湿潤剤、分散剤、難燃剤、滑剤、接着剤、紫外線吸収剤、酸化防止剤、安定剤、抗菌剤、防黴剤、着色剤、蛍光増白剤、蛍光顔料、蓄光顔料などが挙げられる。
【００３６】
本発明の採光防音シートにおいて、経時的な汚れの付着による採光性の低下を防止し、且つ美観を維持するために、可撓性シートの最外層に少なくとも１層の防汚層を設けてもよい。防汚層を設けることで、制振樹脂層のタックによりシートを巻き取った状態から開反する事が困難になったり、工事用シートやテント構造物を縫製する際の作業性が悪くなるなどの不具合を防ぐこともできる。防汚層は採光防音シートの採光性を損なわず、極度の隠蔽性を伴わないものである限り、その形成方法及び素材に特に限定はない。このような防汚層は例えば、溶剤に可溶化されたアクリル系樹脂もしくはフッ素系樹脂の少なくとも１種以上からなる樹脂溶液あるいは樹脂分散液を塗布して形成した塗膜、これらにシリカ微粒子、またはコロイダルシリカを含む塗膜、オルガノシリケート及び／又はその縮合体を含む塗布剤で塗布し親水性被膜層を形成したもの、光触媒性無機材料（例えば光触媒性酸化チタン）と結着剤とを含む塗布剤を塗布し光触媒層を形成したもの、少なくとも最外表面がフッ素系樹脂により形成されたフィルムを接着剤もしくは熱溶融加工により積層したもの、等から適宜選択することができ、可撓性シートの一方の面のみに設けても良く、必要に応じて表裏両面に設けても良い。防汚層を表裏両面に設ける場合、採光防音シートを縫製する際の熱融着縫製性の観点から、表裏とも同種の樹脂を用いる事が好ましい。
【００３７】
本発明の採光防音シートの全光線透過率（ＪＩＳ−Ｋ７１０５）は１０％以上であることが好ましい。全光線透過率が１０％以上であることによって、日中であれば、そのシートで覆われた空間において、照明無しで作業する事が可能となる。
【００３８】
ここで、本発明の採光防音シートの例を図を用いて説明する。図１は、繊維基布からなる基材（７−１）の両面に制振樹脂層（２）が設けられた採光防音シート（１）である。図１の例では、制振樹脂層（２）は、非相溶混合体からなる海島分散構造によって形成されており、相溶混合樹脂成分（ａ）が海相（４−ａ）を形成し、高比重樹脂成分（ｂ）が島相（３−ｂ）を形成している。また、図には示されていないが、制振樹脂層（２）には層状珪酸塩（ａ−３）を含んでいる事が好ましく、更に、図１に示した様に、必要に応じて最外層両面に防汚層（６）を設けても良い。図２は基材として、繊維基布と、この基布に含浸被覆された樹脂層（ｃ：８）とを含む、樹脂被覆繊維基材（７−２）を用いた例である。樹脂層（ｃ：８）を有することで、基材がより強く制振樹脂層（２）を拘束して制振性が向上し、得られる採光防音シートの防音性が向上する。ここで、樹脂層（ｃ）が可撓性樹脂（ｃ−１）１００質量部に対して無機充填剤（ｃ−２：図示しない）を３０〜４００質量部含有することで、採光防音シートの面密度が高くなり、質量則に従った遮音性が更に向上するとともに、基材がより強く制振樹脂層（２）を拘束して制振による騒音低減性も向上する。図３は、本発明の制音樹脂層（２）の海島分散構造の一例を示すものであり、図１および図２に記されたものとは逆に、高比重樹脂成分（ｂ）が海相（４−ｂ）を形成し、相溶混合樹脂成分（ａ）が島相（３−ａ）を形成している。
【実施例】
【００３９】
本発明を下記実施例、および比較例を挙げて具体的に説明するが、本発明はこれらに限定されるものではない。
【００４０】
下記実施例及び比較例で作成した膜材について、以下の評価を行った。
（１）面密度（質量）
単位面積（ｍ２）当たりの質量（ｇ）を測定し、その値を面密度（ｇ／ｍ２）とした。
（２）全光線透過率
全光線透過率はＪＩＳ−Ｋ７１０５に従い測定した。
（３）防音性（音響透過損失）
シートの防音性は、日本工業規格ＪＩＳ−Ａ１４１６「実験室における音響透過損失測定法」による、中心周波数１２５，５００，１０００，４０００Ｈｚの音響透過損失により評価した。
（４）雨音低減性
試験環境：幅５０ｃｍ、長さ５０ｃｍのアルミフレーム（図示しない）を用意し、実施例
・比較例で作成したシート（９）の４辺を固定して展張し、周辺を覆う板や天板の無い
高さ５０ｃｍの架台（１０）に、アルミフレームごと１５°の傾斜をつけて固定した。
（図５参照）
評価方法：シート中心部上方３ｍからシャワーノズル（図視しない）を用いて水を連続的
に１分間散水した。このとき、シートの裏面中心から垂直に１０ｃｍ離れたところに設
置した騒音計（１１：（株）小野測器製「ＬＡ５５６０」）により騒音レベルを測定し
た。
＊シャワーノズルからの散水量は、後述する比較例１のシートの測定において８５ｄＢ
の値を示す様に調整し、各実施例・比較例のシートについて同じ条件で散水して騒音
レベルを測定し、以下の評価基準に従って評価した。
Ａ：８０ｄＢ未満
Ｂ：８０ｄＢ以上８５ｄＢ未満
Ｃ：８５ｄＢ以上
【００４１】
［実施例１］
下記配合１の相溶混合樹脂成分（ａ）用軟質塩化ビニル樹脂組成物からなる熱溶融混練物に、下記配合２の高比重樹脂成分（ｂ）用エチレン−α−オレフィン共重合体樹脂組成物からなる熱溶融混練物を、塩化ビニル樹脂単体の質量に対して２５質量％加えてバンバリーミキサーで熱溶融混練し、軟質塩化ビニル樹脂組成物中にエチレン−α−オレフィン共重合体樹脂組成物を均一分散させた非相溶樹脂混合物１を得た。配合１には樹脂（ａ−１）として塩化ビニル樹脂を、制振性付与樹脂（ａ−２）として塩化ビニル樹脂と相溶性の高いニトリルゴム（アクリロニトリル含量４０％の部分架橋ＮＢＲ）をそれぞれ用いた。また、配合２には樹脂（ｂ）として塩化ビニル樹脂とは非相溶性のエチレン−α−オレフィン共重合体樹脂を用い、無機充填剤（ｂ−２）として硫酸バリウム（比重４．４）と、難燃剤を兼ねる水酸化マグネシウム（比重２．４）とを用いた。この非相溶樹脂混合物１を１８０℃設定のカレンダーロール４本を通過させて、厚さ０．３ｍｍの制振樹脂層用フィルム１を成型した。次いで、下記組織のポリエステルフィラメント粗目状織物（繊維基布１）を基材とし、その両面に、制振樹脂層用フィルム１を熱圧着により積層してターポリン状のシートを得た。次に、得られたシートの両面に下記配合３の樹脂組成物を、グラビアコーターを用いて３０ｇ／ｍ２となるよう塗布し、１２０℃で１分間乾燥して６ｇ／ｍ２の防汚層を作成し、さらに、もう一方の面にも同様にして防汚層を形成し、実施例１のシートを得た。このシートの制振樹脂層を顕微鏡観察すると、軟質塩化ビニル樹脂組成物が海相（相溶混合樹脂成分（ａ））を構成しており、エチレン−α−オレフィン共重合体樹脂組成物が不定形の島相（高比重樹脂成分（ｂ））を構成していた。制振樹脂層における島相含有率は１０．７体積％であった。得られたシートについて、各種評価を行った。結果を表１に示す。
＜配合１＞  相溶混合樹脂成分（ａ）用軟質塩化ビニル樹脂組成物
ストレート塩化ビニル樹脂（重合度１３００）：（ａ−１）    １００質量部
フタル酸ジ−２−エチルヘキシル（可塑剤）                    ３０質量部
トリクレジルフォスフェート（リン系防炎可塑剤）              ２５質量部
ニトリルゴム：（ａ−２）                                    ２０質量部
（ＪＳＲ（株）製、商品名：ＰＮＣ−３８）
バリウム−亜鉛系複合ＰＶＣ安定剤                              ４質量部
ベンゾトリアゾール系紫外線吸収剤                          ０．５質量部
＜配合２＞高比重樹脂成分（ｂ）用エチレン−α−オレフィン共重合体樹脂組成物
エチレン−α−オレフィン共重合体：（ｂ−１）              １００質量部
（住友化学工業（株）製、商品名：エクセレンＶＬ−１００）
硫酸バリウム（比重４．４）：（ｂ−２）                      ６０質量部
水酸化マグネシウム（難燃剤：比重２．４）：（ｂ−２）        ６０質量部
ベンゾトリアゾール系紫外線吸収剤                              １質量部
ヒンダードフェノール系酸化防止剤                          ０．５重量部
＜配合３＞防汚層用アクリル樹脂組成物
アクリル樹脂                                                ２０質量部
（三菱レイヨン（株）製、商品名：アクリプレン  ペレット  ＨＢＳ００１）
トルエン−ＭＥＫ（５０／５０重量比）  （溶剤）              ８０質量部
（繊維基布１）：空隙率３０％
１１１１ｄｔｅｘ／３×１１１１ｄｔｅｘ／３
７×７（本／２５．４ｍｍ）
【００４２】
［実施例２］
配合１の代わりに下記配合４の相溶混合樹脂成分（ａ）用軟質塩化ビニル樹脂組成物を用いた以外は実施例１と同様にして、実施例２のシートを得た。配合４には樹脂（ａ−１）としての塩化ビニル樹脂と、制振性付与樹脂（ａ−２）としてのニトリルゴム（アクリロニトリル含量４０％の部分架橋ＮＢＲ）に加え、更に層状珪酸塩（ａ−３）として層間のＮａイオンを有機陽イオンにイオン交換した膨潤性雲母（コープケミカル（株）製、商品名：ソマシフＭＰＥ）を用いた。このシートの制振樹脂層を顕微鏡観察すると、軟質塩化ビニル樹脂組成物が海相（相溶混合樹脂成分（ａ））を構成しており、エチレン−α−オレフィン共重合体樹脂組成物が不定形の島相（高比重樹脂成分（ｂ））を構成していた。制振樹脂層における島相含有率は１０．１体積％であった。得られたシートについて、各種評価を行った。結果を表１に示す。
＜配合４＞相溶混合樹脂成分（ａ）用軟質塩化ビニル樹脂組成物
ストレート塩化ビニル樹脂（重合度１３００）：（ａ−１）    １００質量部
フタル酸ジ−２−エチルヘキシル（可塑剤）                    ３５質量部
トリクレジルフォスフェート（リン系防炎可塑剤）              ２５質量部
ニトリルゴム：（ａ−２）                                    ２０質量部
（ＪＳＲ（株）製、商品名：ＰＮＣ−３８）
有機化雲母：（ａ−３）                                      １０質量部
（コープケミカル（株）製、商品名：ソマシフＭＰＥ）
バリウム−亜鉛系複合ＰＶＣ安定剤                              ４質量部
ベンゾトリアゾール系紫外線吸収剤                          ０．５質量部
【００４３】
［実施例３］
下記配合５のポリ塩化ビニル系樹脂組成物からなるペーストゾルに繊維基布１を浸漬し、マングルで絞った後１４０℃で乾燥し、更に１８０℃で熱処理して、４００ｇ／ｍ２の樹脂層（ｃ）を形成した樹脂含浸被覆繊維基布を得た。配合５には可撓性樹脂（ｃ−１）として塩化ビニル樹脂を用い、無機充填剤（ａ−２）として硫酸バリウム（比重４．４）と難燃剤を兼ねる三酸化アンチモン（比重５．７）とをそれぞれ用いた。得られた樹脂含浸被覆繊維基布を基材として、実施例１と同様にして、両面に制振樹脂層用フィルム１を熱圧着により積層し、さらに、配合３からなる防汚層を両面に形成して実施例３のシートを得た。得られたシートについて、各種評価を行った。結果を表１に示す。
＜配合５＞樹脂層（ｃ）用軟質塩化ビニル樹脂組成物
ペースト塩化ビニル樹脂（重合度１６００）：（ｃ−１）      １００質量部
フタル酸ジ−２−エチルヘキシル（可塑剤）                    ６０質量部
硫酸バリウム（比重４．４）：（ｃ−２）                    １５０質量部
三酸化アンチモン（比重５．７）：（ｃ−２）                  １０質量部
Ｂａ−Ｚｎ系安定剤                                            ２質量部
トルエン（溶剤）                                            ５０質量部
【００４４】
［実施例４］
実施例３と同様にして作成した樹脂含浸被覆繊維基布を基材として用いた以外は、実施例２と同様にして、実施例４のシートを得た。得られたシートについて、各種評価を行った。結果を表１に示す。
【００４５】
【表１】
0005699351.tif 000002
【００４６】
実施例１〜４のシートは、それぞれ相溶混合樹脂成分（ａ）と、無機充填剤を含む高比重樹脂成分（ｂ）との非相溶混合体からなる海島分散構造によって形成された制振樹脂層と、繊維基布を含む基材とを有するものである。それぞれの全光線透過率は１０％を超え、そのシートで覆われた空間において、日中であれば照明無しで作業する事が可能な採光性を有していた。防音性についても、特に従来の防音シートでは充分に遮蔽することができなった周波数１０００Ｈｚ以下の騒音に関しても高い防音性を示すものであり、雨音による騒音レベルも、評価の基準とした比較例１（後述）の８５ｄＢに対し、全てが８０ｄＢ未満を示し、雨音低減性を有していた。防音性（音響透過損失）について、各実施例を比較すると、実施例２は相溶混合樹脂成分（ａ）中に層状珪酸塩（ａ−３）を含むことで実施例１よりも優れ、実施例３は繊維基布に可撓性樹脂（ｃ−１）と無機充填剤（ｃ−２）を含む樹脂を含浸被覆した基材を用いることで、更に高い防音性が得られている事が解る。層状珪酸塩（ａ−３）は制振樹脂層の制振性を向上させ、繊維基布に可撓性樹脂（ｃ−１）と無機充填剤（ｃ−２）を含む樹脂を含浸被覆した基材は、繊維基布をそのまま基材として用いた実施例１よりも制振樹脂層をより強く拘束して、制振による騒音低減性を向上させるとともに、採光防音シートの面密度を上げて質量則に従った遮音性を向上させるものである。相溶混合樹脂成分（ａ）中に層状珪酸塩（ａ−３）を含み、繊維基布に可撓性樹脂（ｃ−１）と無機充填剤（ｃ−２）を含む樹脂を含浸被覆した基材を用いた実施例４は、採光性についてはここで示した実施例の中で最も低かったが、防音性は最も優れていた。
【００４７】
［比較例１］
制振樹脂層用フィルム１の代わりに、下記配合６の透明軟質塩化ビニル樹脂組成物から成型した厚さ０．３ｍｍのフィルム比−１を用いた以外は実施例１と同様にして、比較例１のシートを得た。得られたシートについて、各種評価を行った。結果を表２に示す。
＜配合６＞透明軟質塩化ビニル樹脂組成物
ストレート塩化ビニル樹脂（重合度１３００）                １００質量部
フタル酸ジ−２−エチルヘキシル（可塑剤）                    ３０質量部
トリクレジルフォスフェート（リン系防炎可塑剤）              ２５質量部
バリウム−亜鉛系複合ＰＶＣ安定剤                              ４質量部
ベンゾトリアゾール系紫外線吸収剤                          ０．２質量部
【００４８】
比較例１のシートは、実施例１と同じ繊維基布を基材とし、その両面に透明軟質軟質塩化ビニル樹脂組成物からなるフィルム比−１を積層したものである。フィルム比−１が透明であることで比較例１のシートの採光性は優れているが、防音性（音響透過損失）の評価において、面密度が同等な実施例１および２と比較して劣っていた。この比較から、本発明の採光防音シートの要件を満たしている実施例１および２のシートは、質量則に従った遮音性に加え、振動を吸収して減衰させることによる騒音低減性も示し、特に１０００Ｈｚ以下の周波数域の防音性に優れていることが解る。
【００４９】
［比較例２］
下記配合７の無機充填剤含有軟質塩化ビニル樹脂組成物の熱溶融混練物を、１８０℃設定のカレンダーロール４本を通過させて厚さ０．３ｍｍのフィルム比−２を成型した。配合７には、無機充填剤として硫酸バリウム（比重４．４）と、難燃剤を兼ねる三酸化アンチモン（比重５．７）とを用いた。次いで、繊維基布１を基材とし、その両面に、フィルム比−２を熱圧着により積層してターポリン状のシートを得た。次に、実施例１と同様にして、シートの両面に防汚層を形成し、比較例２のシートを得た。得られたシートについて、各種評価を行った。結果を表２に示す。
＜配合７＞無機充填剤含有軟質塩化ビニル樹脂組成物
ストレート塩化ビニル樹脂（重合度１３００）                １００質量部
フタル酸ジ−２−エチルヘキシル（可塑剤）                    ３５質量部
トリクレジルフォスフェート（リン系防炎可塑剤）              ２５質量部
三酸化アンチモン（難燃剤：比重５．７）                      １５質量部
硫酸バリウム（比重４．４）                                  ８５質量部
バリウム−亜鉛系複合安定剤                                    ４質量部
ベンゾトリアゾール系紫外線吸収剤                          ０．２質量部
【００５０】
比較例２のシートは、フィルム比−２が無機充填剤を多量に含む塩化ビニル樹脂組成物のみから成型されており、無機充填剤の隠蔽性によりフィルム比−２の透光性が低いことから、シートとしての採光性は各実施例に比べて大きく劣っていた。面密度は実施例１および２より高いが、防音性（音響透過損失）の評価において、実施例１および２より劣るものであった。比較例１との比較では、面密度が高い分防音性は比較例１より多少優れていたが、雨音による騒音レベルは比較例１よりむしろ高く、面密度を上げても雨音低減姓は向上しないことがわかる。
【００５１】
［比較例３］
実施例１と同様にして得た非相溶樹脂混合物１を１８０℃設定のカレンダーロール４本を通過させて厚さ０．４ｍｍの制振樹脂層用フィルム比−３を成型した。次いで、フィルム比−３を２枚、熱圧着により積層して０．８ｍｍのシートを得た。得られたシートについて、各種評価を行った。結果を表２に示す。
【００５２】
比較例３のシートは繊維基布を含む基材を含まず、相溶混合樹脂成分（ａ）と、無機充填剤を含む高比重樹脂成分（ｂ）との非相溶混合体からなる海島分散構造によって形成された制振樹脂層のみからなるものであり、採光性は非常に優れていた。面密度は実施例１、２および比較例１と同等であり、防音性（音響透過損失）の評価において比較例１よりもやや優れていたが、実施例１および２には及ばなかった。この結果より、繊維基布を含む基材による制振樹脂層の拘束がないと、振動を吸収して減衰させることによる騒音低減性を充分に示すことができないことがわかる。雨音による騒音レベルも、基準である比較例１よりやや低く、多少の雨音低減性は認められるが、実施例１および２に比べると劣っており、雨音低減性についても、基材による拘束がないと充分な効果を示すことができないことがわかる。
【００５３】
［比較例４］
制振樹脂層用フィルム１の代わりに、配合１の軟質塩化ビニル樹脂組成物から成型した厚さ０．３ｍｍのフィルム比−４を用いた以外は、実施例３と同様にして、比較例４のシートを得た。得られたシートについて、各種評価を行った。結果を表２に示す。
【００５４】
比較例４のシートは、海島分散構造を有する制振樹脂層の代わりに、制振性付与樹脂を含む相溶混合樹脂成分（ａ）のみからなる層を用いたものであり、面密度は実施例３および４と同等であるが、防音性は実施例３および４より劣っていた。この結果より、制振性付与樹脂を含む相溶混合樹脂成分（ａ）を基材で拘束しただけでは、振動を吸収して減衰させることによる騒音低減性を充分に得ることができず、制振性付与樹脂を含む相溶混合樹脂成分（ａ）と、無機充填剤を含む高比重樹脂成分（ｂ）との非相溶混合体からなる海島分散構造によって形成された制振樹脂層を、繊維基布を含む基材で拘束することによって大きな効果が得られていることがわかる。雨音による騒音レベルについても同様であり、比較例４のシートは実施例３および４のシートの雨音低減性に及ばなかった。
【００５５】
【表２】
0005699351.tif 000003
【産業上の利用可能性】
【００５６】
本発明の採光防音シートは、高い防音性と採光性を有しているため、工事現場の周囲に張設する工事用シート、イベント向けや作業場向けのテント構造物用シートに好適に用いることができる。本発明の採光防音シートはまた、従来の質量則に従った遮音性に加え、振動を吸収して減衰させることによる騒音低減性も有しているため、雨音の低減も期待でき、カーポート、連絡通路、バス停留所などの屋根材や、軒出しテント、装飾テントなどの用途にも適している。
【符号の説明】
【００５７】
１：採光防音シート
２：制振樹脂層
３：島相
３−ａ：相溶混合樹脂成分（ａ）からなる島相
３−ｂ：高比重樹脂成分（ｂ）からなる島相
４：海相
４−ａ：相溶混合樹脂成分（ａ）からなる海相
４−ｂ：高比重樹脂成分（ｂ）からなる海相
５：無機充填剤（ｂ−２）
６：防汚層
７：基材
７−１：繊維基布からなる基材
７−２：樹脂被覆繊維基材
８：基布に含浸被覆された樹脂層（ｃ）
９：施例・比較例で作成したシート
１０：架台
１１：騒音計
【図１】
0005699351.tif 000004
【図２】
0005699351.tif 000005
【図３】
0005699351.tif 000006
【図４】
0005699351.tif 000007